【手続補正書】
【提出日】平成28年7月11日(2016.7.11)
【手続補正１】
【補正対象書類名】明細書
【補正対象項目名】０２９９
【補正方法】変更
【補正の内容】
【０２９９】
【表６】
2015528730.tif 000001
発明の実施態様の一部を以下の項目［１］−［１４］に記載する。
［１］
多孔質予備焼結ジルコニア材料を含む歯科用ミルブランクであって、
前記多孔質予備焼結ジルコニア材料が、ＩＵＰＡＣ分類に従うＩＶ型等温線のＮ２吸着及び／又は脱着を示し、
前記多孔質予備焼結材料が、約２５〜約１５０のビッカース硬度を有し、
前記歯科用ミルブランクが、機械加工装置に前記歯科用ミルブランクを可逆的に取り付ける手段を備える、
歯科用ミルブランク。
［２］
前記多孔質予備焼結ジルコニア材料が、次の特徴：
ヒステリシスループを有する窒素吸着及び脱着等温線を示すことと、
ＩＵＰＡＣ分類に従うＨ１型のヒステリシスループを示すことと、
０．７０〜０．９５のｐ／ｐ０範囲のヒステリシスループを有するＮ２吸着及び脱着等温線を示すことと、
平均連結孔径が、約１０〜約１００ｎｍであることと、
平均粒径が、約１００ｎｍ未満であることと、
ＢＥＴ表面積が、約１０〜約２００ｍ２／ｇであることと、
二軸曲げ強度が、約１０〜約４０であることと、
ｘ、ｙ、ｚ寸法が、少なくとも約５ｍｍであることと、
ビッカース強度が、約２５〜約１５０であることと、
密度が、理論密度の約３０〜約９５％であることと、
等方性収縮挙動を有することと、
の少なくとも１つによって特徴付けられる、項目１に記載の歯科用ミルブランク。
［３］
前記多孔質予備焼結ジルコニア材料が、次の特徴：
ＺｒＯ２含量が、約７０〜約９８モル％であることと、
ＨｆＯ２含量が、約０〜約２モル％であることと、
Ｙ２Ｏ３含量が、約１〜約１５モル％であることと、
Ａｌ２Ｏ３含量が、約０〜約１モル％であることと、
の少なくとも１つによって特徴付けられる、項目１又は２に記載の歯科用ミルブランク。
［４］
ディスク又はブロックの形状を有する、項目１〜３のいずれかに記載の歯科用ミルブランク。
［５］
機械加工装置に前記歯科用ミルブランクを可逆的に取り付けるための前記手段が、１または２以上の溝、１または２以上のノッチ、１または２以上の凹部、１または２以上の型、１または２以上のフレーム、１または２以上の自然の歯牙、及びこれらの組み合わせから選択される、項目１〜４のいずれかに記載の歯科用ミルブランク。
［６］
前記多孔質予備焼結ジルコニア材料が、エアロゲルを熱処理する工程を含むプロセスにより得られる、項目１〜５のいずれかに記載の歯科用ミルブランク。
［７］
前記エアロゲルが、次の特徴：
約２ｎｍ〜約５０ｎｍの範囲の平均一次粒子径を有する結晶質ジルコニア粒子を含むことと、
結晶質ジルコニア粒子の含量が、少なくとも約８５モル％であることと、
１００ｍ２／ｇ〜３００ｍ２／ｇの範囲の表面積を有することと、
少なくとも約３重量％の有機含量を有することと、
の少なくとも１つにより特徴付けられる、項目１〜６のいずれかに記載の歯科用ミルブランク。
［８］
前記エアロゲルが、約９００〜約１１００℃の温度に熱処理されている、項目６又は７に記載の歯科用ミルブランク。
［９］
前記多孔質ジルコニア材料が、
結晶質金属酸化物粒子を含むジルコニアゾルを用意する工程と、
所望により前記第１のジルコニアゾルを濃縮して、濃縮ジルコニアゾルを用意する工程と、
ラジカル反応性表面改質剤を前記ジルコニアゾルに加えて前記ジルコニアゾルの表面改質粒子を用意し、ラジカル反応開始剤を前記ジルコニアゾルの前記ラジカル重合性表面改質粒子に加える工程と、
前記ジルコニアゾルを成形型に注型成形して注型ジルコニアゾルを用意する工程と、
前記ジルコニアゾルのラジカル重合性表面改質粒子を硬化させてゲルを形成する工程と、
所望により、存在する場合、水を溶媒交換を介して前記ゲルから除去して、少なくとも部分的に脱水された、溶媒含有ゲルを用意する工程と、
存在する場合、溶媒を、好ましくは超臨界抽出により前記ゲルから除去して、エアロゲルを用意する工程と、
所望により、前記エアロゲルをより小さな断片に切断する工程と、
前記エアロゲルを熱処理する工程と、
を含むプロセスにより得られる、項目１〜８のいずれかに記載の歯科用ミルブランク。
［１０］
ジルコニア歯科用物品を製造するプロセスであって、
項目１〜９のいずれかに記載される多孔質予備焼結ジルコニア材料を含む歯科用ミルブランクを用意する工程と、
前記歯科用ミルブランクを機械加工装置内に配置する工程と、
前記多孔質ジルコニア材料を機械加工する工程と、を含むプロセス。
［１１］
前記機械加工工程が、フライス削り装置、穿孔装置、切削装置、削り出し装置、又は研削装置で行われる、項目１０に記載のプロセス。
［１２］
前記機械加工された多孔質ジルコニア材料を焼結する追加の工程を含む、項目１０又は１１に記載のプロセス。
［１３］
項目１０〜１２のいずれかに記載のプロセスによって得られる歯科用物品。
［１４］
クラウン、ブリッジ、インレー、オンレー、べニア、前装、コーピング、クラウン・ブリッジフレームワーク、インプラント、橋脚歯、歯科矯正装置、並びにこれらの一部の形状を有する、項目１３に記載の歯科用物品。
【手続補正２】
【補正対象書類名】特許請求の範囲
【補正対象項目名】全文
【補正方法】変更
【補正の内容】
【特許請求の範囲】
【請求項１】
多孔質予備焼結ジルコニア材料を含む歯科用ミルブランクであって、
前記多孔質予備焼結ジルコニア材料が、ＩＵＰＡＣ分類に従うＩＶ型等温線のＮ２吸着及び／又は脱着を示し、
前記多孔質予備焼結材料が、約２５〜約１５０のビッカース硬度を有し、
前記歯科用ミルブランクが、機械加工装置に前記歯科用ミルブランクを可逆的に取り付ける手段を備える、
歯科用ミルブランク。
【請求項２】
前記多孔質予備焼結ジルコニア材料が、次の特徴：
ヒステリシスループを有する窒素吸着及び脱着等温線を示すことと、
ＩＵＰＡＣ分類に従うＨ１型のヒステリシスループを示すことと、
０．７０〜０．９５のｐ／ｐ０範囲のヒステリシスループを有するＮ２吸着及び脱着等温線を示すことと、
平均連結孔径が、約１０〜約１００ｎｍであることと、
平均粒径が、約１００ｎｍ未満であることと、
ＢＥＴ表面積が、約１０〜約２００ｍ２／ｇであることと、
二軸曲げ強度が、約１０〜約４０であることと、
ｘ、ｙ、ｚ寸法が、少なくとも約５ｍｍであることと、
ビッカース強度が、約２５〜約１５０であることと、
密度が、理論密度の約３０〜約９５％であることと、
等方性収縮挙動を有することと、
の少なくとも１つによって特徴付けられる、請求項１に記載の歯科用ミルブランク。
【請求項３】
前記多孔質予備焼結ジルコニア材料が、次の特徴：
ＺｒＯ２含量が、約７０〜約９８モル％であることと、
ＨｆＯ２含量が、約０〜約２モル％であることと、
Ｙ２Ｏ３含量が、約１〜約１５モル％であることと、
Ａｌ２Ｏ３含量が、約０〜約１モル％であることと、
の少なくとも１つによって特徴付けられる、請求項１又は２に記載の歯科用ミルブランク。
【請求項４】
前記多孔質予備焼結ジルコニア材料が、エアロゲルを熱処理する工程を含むプロセスにより得られる、請求項１〜３のいずれか一項に記載の歯科用ミルブランク。
【請求項５】
前記エアロゲルが、次の特徴：
約２ｎｍ〜約５０ｎｍの範囲の平均一次粒子径を有する結晶質ジルコニア粒子を含むことと、
結晶質ジルコニア粒子の含量が、少なくとも約８５モル％であることと、
１００ｍ２／ｇ〜３００ｍ２／ｇの範囲の表面積を有することと、
少なくとも約３重量％の有機含量を有することと、
の少なくとも１つにより特徴付けられる、請求項１〜４のいずれか一項に記載の歯科用ミルブランク。
【請求項６】
前記エアロゲルが、約９００〜約１１００℃の温度に熱処理されている、請求項４又は５に記載の歯科用ミルブランク。
【請求項７】
前記多孔質ジルコニア材料が、
結晶質金属酸化物粒子を含むジルコニアゾルを用意する工程と、
所望により前記第１のジルコニアゾルを濃縮して、濃縮ジルコニアゾルを用意する工程と、
ラジカル反応性表面改質剤を前記ジルコニアゾルに加えて前記ジルコニアゾルの表面改質粒子を用意し、ラジカル反応開始剤を前記ジルコニアゾルの前記ラジカル重合性表面改質粒子に加える工程と、
前記ジルコニアゾルを成形型に注型成形して注型ジルコニアゾルを用意する工程と、
前記ジルコニアゾルのラジカル重合性表面改質粒子を硬化させてゲルを形成する工程と、
所望により、存在する場合、水を溶媒交換を介して前記ゲルから除去して、少なくとも部分的に脱水された、溶媒含有ゲルを用意する工程と、
存在する場合、溶媒を、好ましくは超臨界抽出により前記ゲルから除去して、エアロゲルを用意する工程と、
所望により、前記エアロゲルをより小さな断片に切断する工程と、
前記エアロゲルを熱処理する工程と、
を含むプロセスにより得られる、請求項１〜６のいずれか一項に記載の歯科用ミルブランク。